СПОСОБ ИЗГОТОВЛЕНИЯ ГЕРМЕТИЧНЫХ ИЗДЕЛИЙ ИЗ ТЕРМОСТОЙКОГО КОМПОЗИЦИОННОГО МАТЕРИАЛА

1. Способ изготовления герметичных изделий из термостойкого композиционного материала, включающий формование каркаса из жаростойких волокон, имеющих коэффициент линейного термического расширения, близкий к коэффициенту линейного термического расширения компонентов материала матрицы, уплотнение каркаса углеродсодержащим материалом с образованием заготовки из пористого углеродсодержащего композиционного материала и ее силицирование парожидкофазным методом путем нагрева, выдержки и охлаждения в парах кремния, отличающийся тем, что при уплотнении каркаса углеродсодержащим материалом каркас вначале пропитывают керамообразующим связующим, являющимся прекурсором нитрида и/или карбида кремния, формуют на их основе пластиковую заготовку при температуре отверждения связующего, термообрабатывают ее при конечной температуре 1300-1600°C, после чего в поры материала вводят углерод, а силицирование осуществляют путем капиллярной конденсации паров кремния в интервале температур 1300-1600°C и давления в реакторе не более 36 мм рт.ст. с последующей выдержкой при 1600-1700°C в течение 1-2 ч.
2. Способ по п.1, отличающийся тем, что углерод вводят путем частичного уплотнения пироуглеродом, и/или путем пропитки коксообразующим связующим и карбонизации, и/или путем зауглероживания пор каталитическим углеродом.
3. Способ по п.1, отличающийся тем, что капиллярную конденсацию паров кремния в процессе силицирования проводят при ступенчатом подъеме температуры с 1300 до 1600°C.
4. Способ по п.1, отличающийся тем, что перед введением в поры материала углерода производят повторную пропитку керамообразующим связующим с последующим его отверждением и термообработкой при конечной температуре 1300-1600°C.